(57)【特許請求の範囲】
【請求項１】
半導体チップと、
前記半導体チップが実装される実装基板と
を備えた実装体であって、
前記半導体チップには、前記実装基板側に面するチップ表面に複数の電極端子が形成されており、
前記実装基板には、前記複数の電極端子のそれぞれに対応して、接続端子が形成されており、
前記実装基板の接続端子と、前記電極端子とは、自己集合的に形成された半田バンプによって一括して電気的に接続されており、
前記チップ表面、および、前記実装基板のうち当該チップ表面に対応する表面の少なくとも一方には、前記電極端子および前記接続端子に接続されていない電極パターンが形成されており、そして、前記電極パターンには半田が集積されている、実装体。
【請求項２】
前記電極端子は、前記半導体チップの前記チップ表面の周縁領域に配置されており、
前記電極パターンは、前記実装基板のうち前記チップ表面の中央領域に対応する領域に形成されている、請求項１に記載の実装体。
【請求項３】
前記電極端子は、前記半導体チップの前記チップ表面に二次元的に配列されており、
前記電極パターンは、前記チップ表面の中央領域および当該チップ表面の中央領域に対応する前記実装基板の領域の少なくとも一方に形成されている、請求項１に記載の実装体。
【請求項４】
前記電極パターンは、前記実装基板に形成されたソルダーレジスト上に形成されている、請求項１に記載の実装体。
【請求項５】
前記電極端子は、前記半導体チップの前記チップ表面の片側に形成されており、
前記チップ表面のうち前記片側と反対側にある他方領域、および、当該他方領域に対応する前記実装基板の領域の少なくとも一方には、前記電極パターンが形成されている、請求項１に記載の実装体。
【請求項６】
前記半導体チップと前記実装基板との間には、半田粉と加熱により沸騰または分解して気体を放出する添加剤とを含む樹脂が充填されており、前記半田バンプは、前記樹脂を加熱することにより前記添加剤から放出された気体が前記樹脂中を対流することによって、前記樹脂中に分散して含有していた半田粉が前記電極端子と前記接続端子との間に自己集合して形成されたものからなる、請求項１に記載の実装体。
【請求項７】
前記電極パターンに集積されている半田は、前記樹脂中に分散して含有していた半田粉が前記電極パターン上に自己集合して形成されたものからなる、請求項６に記載の実装体。
【請求項８】
前記電極パターンは、前記実装基板の接続端子または前記半導体チップの電極端子と同時に形成された同じ材料で構成されている、請求項１に記載の実装体。
【請求項９】
請求項１から８の何れか一つに記載の実装体を備えた電子機器。
【請求項１０】
電極端子が配列されたチップ表面を有する半導体チップを用意する工程（ａ）と、
前記半導体チップの前記電極端子に対応して配列された接続端子と、前記接続端子に電気的に接続されていない電極パターンとを有する実装基板とを用意する工程（ｂ）と、
樹脂中に、半田粉が含有された半田樹脂ペーストを、前記実装基板上に付与する工程（ｃ）と、
前記半導体チップを、前記半田樹脂ペーストを挟んで、前記実装基板の上に配置する工程（ｄ）と、
前記半田樹脂ペーストを加熱することにより、前記半田樹脂ペースト中の前記半田粉を自己集合させて、それにより、前記半導体チップが有する電極端子と、前記電極端子に対応して前記実装基板に形成されている接続端子とを一括して電気的に接続する工程（ｅ）と
を包含し、
前記工程（ｅ）の際、余剰の半田粉は、前記電極パターンに集積されることを特徴とする、実装体の製造方法。
【請求項１１】
電極端子が配列されたチップ表面を有する半導体チップを用意する工程（ａ）と、
前記半導体チップの前記電極端子に対応して配列された接続端子を有する実装基板を用意する工程（ｂ）と、
樹脂中に、半田粉が含有された半田樹脂ペーストを、前記実装基板上に付与する工程（ｃ）と、
前記半導体チップを、前記半田樹脂ペーストを挟んで、前記実装基板の上に配置する工程（ｄ）と、
前記半田樹脂ペーストを加熱することにより、前記半田樹脂ペースト中の前記半田粉を自己集合させて、それにより、前記半導体チップが有する電極端子と、前記電極端子に対応して前記実装基板に形成されている接続端子とを一括して電気的に接続する工程（ｅ）と
を包含し、
前記工程（ａ）で用意される前記半導体チップの前記チップ表面には、前記電極端子と電気的に接続されていない電極パターンが形成されており、そして、前記工程（ｅ）の際、余剰の半田粉は、前記電極パターンに集積されることを特徴とする、実装体の製造方法。
【請求項１２】
前記半田樹脂ペーストは、樹脂中に、当該樹脂が加熱されたときに沸騰する対流添加剤がさらに含有されており、
前記工程（ｅ）で前記半田樹脂ペーストを加熱することにより、前記対流添加剤を沸騰させて前記樹脂に対流を発生させ、それにより、前記半田樹脂ペースト中の前記半田粉を自己集合させる、請求項１０または１１に記載の実装体の製造方法。
【請求項１３】
前記工程（ａ）で用意される前記半導体チップは、前記電極端子が前記チップ表面の周縁領域に配列されたペリフェラル型チップである、請求項１０〜１２の何れか一つに記載の実装体の製造方法。
【請求項１４】
前記半田樹脂ペーストに含まれている半田粉の量は、前記電極端子と前記接続端子とを一括して電気的に接続する接続部材となる半田バンプを構成する半田の量よりも多いことを特徴とする、請求項１０〜１２の何れか一つに記載の実装体の製造方法。
【発明の詳細な説明】
【技術分野】
【０００１】
本発明は、半導体チップを備えた実装体およびその製造方法に関する。特に、生産性に優れたフリップチップ実装を用いた実装体に関する。
【背景技術】
【０００２】
近年、電子機器に使用される半導体集積回路（ＬＳＩ）の高密度、高集積化に伴い、ＬＳＩチップの接続端子の多ピン、狭ピッチ化が急速に進んでいる。これらＬＳＩチップの配線基板への実装には、配線遅延を少なくするために、フリップチップ実装が広く用いられている。そして、このフリップチップ実装においては、ＬＳＩチップの接続端子上に半田バンプを形成し、当該半田バンプを介して、配線基板上に形成された電極端子に一括接合されるのが一般である。
【０００３】
しかしながら、接続端子数が５０００を超えるような次世代ＬＳＩを配線基板に実装するためには、１００μｍ以下の狭ピッチに対応したバンプを形成する必要があるが、現在の半田バンプ形成技術では、それに適応することが難しい。また、接続端子数に応じた多数のバンプを形成する必要があるので、低コスト化を図るためには、チップ当たりの搭載タクトの短縮による高い生産性も要求される。
【０００４】
従来、バンプの形成技術としては、メッキ法やスクリ−ン印刷法などが開発されている。メッキ法は狭ピッチには適するものの、工程が複雑になる点、生産性に問題があり、また、スクリーン印刷法は、生産性には優れているが、マスクを用いる点で、狭ピッチ化には適していない。
【０００５】
こうした中、最近では、ＬＳＩチップや配線基板の電極上に、半田バンプを選択的に形成する技術がいくつか開発されている。これらの技術は、微細バンプの形成に適しているだけでなく、バンプの一括形成ができるので、生産性にも優れており、次世代ＬＳＩの配線基板への実装に適応可能な技術として注目されている。
【０００６】
その一つに、例えば、特許文献１に開示された技術がある。この技術は、半田粉とフラックスの混合物によるソルダーペーストを、表面に電極が形成された基板上にベタ塗りし、基板を加熱することによって、半田粉を溶融させ、濡れ性の高い電極上に選択的に半田バンプを形成させるものである。
【０００７】
また、例えば、特許文献２に開示された技術は、有機酸鉛塩と金属錫を主要成分とするペースト状組成物（化学反応析出型半田）を、電極が形成された基板上にベタ塗りし、基板を加熱することによって、ＰｂとＳｎの置換反応を起こさせ、Ｐｂ／Ｓｎの合金を基板の電極上に選択的に析出させるものである。
【０００８】
しかしながら、特許文献１における半田形成技術は、半田粉の表面酸化を制御することにより、金属に対する濡れ性をもちつつ、隣接端子間で短絡を起こしにくくすることを目的としている。しかしながら、本来相反する特性を酸化量、酸化方法のみで制御するのは難しい。また、特許文献２で使用される化学反応析出型半田の材料は、特定な化学反応を利用しているので、半田組成の選択の自由度が低く、Ｐｂフリー化への対応にも課題を残している。
【０００９】
ところで、従来のバンプ形成技術を用いたフリップチップ実装は、バンプが形成された配線基板に半導体チップを搭載した後、半導体チップを配線基板に固定するために、アンダーフィルと呼ばれる樹脂を、半導体チップと配線基板の間に注入する工程をさらに必要とする。
【００１０】
そこで、半導体チップと配線基板の対向する電極端子間の電気的接続と、半導体チップの配線基板への固定を同時に行なう方法として、異方性導電材料を用いたフリップチップ実装技術（例えば、特許文献３参照）が開発されている。これは、配線基板と半導体チップの間に、導電粒子を含有させた熱硬化性樹脂を供給し、半導体チップを加圧すると同時に、熱硬化性樹脂を加熱することによって、半導体チップと配線基板の電極端子間の電気的接続と、半導体チップの配線基板への固定を同時に実現するものである。
【特許文献１】特開２０００−９４１７９号公報
【特許文献２】特開平１−１５７７９６号公報
【特許文献３】特開２０００−３３２０５５号公報
【発明の開示】
【発明が解決しようとする課題】
【００１１】
しかしながら、上述した異方性導電材料を用いたフリップチップ実装では、導電粒子を介した機械的接触により電極間の電気的導通を得ており、安定した導通状態を得ることが難しい。
【００１２】
また、対向電極に挟まれた導電粒子は、樹脂の熱硬化による凝集力によって維持されているので、熱硬化性樹脂の弾性率や熱膨張率などの特性や、導電粒子の粒径分布などの特性を揃える必要があり、プロセス制御が難しいという課題がある。
【００１３】
すなわち、異方性導電材料を用いたフリップチップ実装は、接続端子数が５０００を超えるような次世代ＬＳＩチップに適用するためには、生産性や信頼性の面で、解決すべき課題を多く残している。
【００１４】
本発明はかかる点に鑑みてなされたものであり、その主な目的は、生産性や信頼性に優れた実装体（フリップチップ実装体）およびその製造方法を提供することにある。
【課題を解決するための手段】
【００１５】
本発明の実装体は、半導体チップと、半導体チップが実装される実装基板とを備えた実装体であり、半導体チップには、実装基板側に面するチップ表面に複数の電極端子が形成されており、実装基板には、複数の電極端子のそれぞれに対応して、電極端子が形成されており、実装基板の電極端子と、電極端子とは、自己集合的に形成された半田バンプによって一括して電気的に接続されており、チップ表面、および、実装基板のうち当該チップ表面に対応する表面の少なくとも一方には、電極端子および前記接続端子に接続されていない電極パターンが形成されており、そして、電極パターンには半田が集積されている。
【００１６】
ある好適な実施形態において、上記電極端子は、半導体チップのチップ表面の周縁領域に配置されており、電極パターンは、実装基板のうちチップ表面の中央領域に対応する領域に形成されている。
【００１７】
また、上記電極端子は、半導体チップの前記チップ表面に二次元的に配列されており、電極パターンは、チップ表面の中央領域およびチップ表面の中央領域に対応する実装基板の領域の少なくとも一方に形成されている。
【００１８】
ある好適な実施形態において、上記電極パターンは、実装基板に形成されたソルダーレジスト上に形成されている。
【００１９】
ある好適な実施形態において、上記電極端子は、半導体チップのチップ表面の片側に形成されており、チップ表面のうち片側と反対側にある他方領域、および、当該他方領域に対応する実装基板の領域の少なくとも一方には、電極パターンが形成されている。
【００２０】
ある好適な実施形態において、半導体チップと実装基板との間には、樹脂が充填されており、半田バンプは、樹脂中に分散して含有していた半田粉が電極端子と接続端子との間に自己集合して形成されたものからなる。
【００２１】
ある好適な実施形態において、電極パターンに集積されている半田は、樹脂中に分散して含有していた半田粉が電極パターン上に自己集合して形成されたものからなる。
【００２２】
また上記電極パターンは、実装基板の接続端子または半導体チップの電極端子と同時に形成された同じ材料で構成されている。
【００２３】
本発明の電子機器は、上記実装体を備えた電子機器である。
【００２４】
本発明の実装体の製造方法は、電極端子が配列されたチップ表面を有する半導体チップを用意する工程（ａ）と、半導体チップの電極端子に対応して配列された接続端子と、接続端子に電気的に接続されていない電極パターンとを有する実装基板とを用意する工程（ｂ）と、樹脂中に、半田粉が含有された半田樹脂ペーストを、実装基板上に付与する工程（ｃ）と、半導体チップを、半田樹脂ペーストを挟んで、実装基板の上に配置する工程（ｄ）と、半田樹脂ペーストを加熱することにより、半田樹脂ペースト中の半田粉を自己集合させて、それにより、半導体チップが有する電極端子と、電極端子に対応して実装基板に形成されている接続端子とを一括して電気的に接続する工程（ｄ）とを包含し、工程（ｄ）の際、余剰の半田粉は、電極パターンに集積されることを特徴とする。
【００２５】
本発明の他の実装体の製造方法は、電極端子が配列されたチップ表面を有する半導体チップを用意する工程（ａ）と、半導体チップの電極端子に対応して配列された接続端子を用意する工程（ｂ）と、樹脂中に、半田粉が含有された半田樹脂ペーストを、実装基板上に付与する工程（ｃ）と、半導体チップを、半田樹脂ペーストを挟んで、実装基板の上に配置する工程（ｄ）と、半田樹脂ペーストを加熱することにより、半田樹脂ペースト中の半田粉を自己集合させて、それにより、半導体チップが有する電極端子と、電極端子に対応して実装基板に形成されている接続端子とを一括して電気的に接続する工程（ｄ）とを包含し、工程（ａ）で用意される半導体チップのチップ表面には、電極端子と電気的に接続されていない電極パターンが形成されており、そして、工程（ｄ）の際、余剰の半田粉は、電極パターンに集積されることを特徴とする。
【００２６】
ある好適な実施形態において、上記半田樹脂ペーストは、樹脂中に、当該樹脂が加熱されたときに沸騰する対流添加剤がさらに含有されており、上記工程（ｄ）で半田樹脂ペーストを加熱することにより、対流添加剤を沸騰させて樹脂に対流を発生させ、それにより、半田樹脂ペースト中の半田粉を自己集合させる。
【００２７】
ある好適な実施形態において、上記工程（ａ）で用意される半導体チップは、電極端子がチップ表面の周縁領域に配列されたペリフェラル型チップである。
【００２８】
ある好適な実施形態において、上記半田樹脂ペーストに含まれている半田粉の量は、電極端子と接続端子とを一括して電気的に接続する接続部材となる半田バンプを構成する半田の量よりも多い。
【発明の効果】
【００２９】
本発明によれば、半導体チップが実装される実装基板を備えた実装体において、実装基板の接続端子と半導体チップの電極端子とが、自己集合的に形成された半田バンプによって一括して電気的に接続されており、半導体チップのチップ表面、および、実装基板のうち当該チップ表面に対応する表面の少なくとも一方に、電極端子および接続端子に接続されていない電極パターンが形成されており、そして、その電極パターンには半田が集積されている。したがって、半田粉が多い場合であっても、当該電極パターンによって、余剰の半田粉を選択的に集めることが可能となり、隣り合う電極どうしの電気的なショート、接続短絡などの不具合発生の防止効果を得ることができる。その結果、生産性や信頼性に優れた実装体を実現することができる。
【発明を実施するための最良の形態】
【００３０】
本願出願人は、所定条件下で半田を自己集合させて、半田バンプ形成またはフリップチップ実装を可能にする独自の技術を開発し、特願２００４−２５７２０６号明細書および特願２００４−２６７９１９号明細書に開示した。ここで、図１（ａ）から（ｃ）を参照しながら、自己集合による半田バンプ形成技術について簡単に説明する。
【００３１】
図１（ａ）は、基板１１０上に、半田粉及び対流添加剤を含有する樹脂１１３を供給した後、樹脂１１３の表面に平板１１４を当接させ、基板１１０を、半田粉が溶融する温度まで加熱した状態を示す。なお、図中において、樹脂中に含有する半田粉及び対流添加剤は省略している。
【００３２】
基板の加熱温度を、対流添加剤の沸点よりも高く設定しておくと、基板を加熱することによって、半田粉が溶融するとともに、対流添加剤も沸騰し、図１（ａ）中に示した矢印のように、沸騰した対流添加剤が気体となって樹脂１１３中を対流する（矢印１３０）。この沸騰した対流添加剤の対流により、溶融した半田粉が樹脂中を移動するのが促進され、半田粉同士の結合が均一に進行する。
【００３３】
図１（ｂ）に示すように、溶融した半田粉同士は結合して、均一な大きさの半田球１３２に成長する。溶融した半田粉は、電極１１１に対しては濡れ性が高く、基板１１０に対しては濡れ性が低いので、成長した半田球１３２は、電極１１１上に選択的に自己集合する。そして、自己集合が進むと、電極１１１上に形成された半田球１３２は、図１（ｃ）に示すように、平板１１４に接するまでの大きさに成長し、均一な大きさの半田球（バンプ）１１５が電極１１１上に形成される。
【００３４】
なお、図１（ａ）、（ｂ）中の矢印で示した対流添加剤の対流の向きは、模式的に示したものであるが、図１（ａ）、（ｂ）に示したように、沸騰した対流添加剤は、基板１１０と平板１１４の間に設けられた隙間の周辺部から、蒸気１３１となって外部に蒸発していくことが観察された。ここで、対流添加剤の「対流」とは、運動の形態としての対流を意味し、樹脂１１３中を沸騰した対流添加剤が運動することによって、樹脂１１３中に分散する半田粉に運動エネルギーを与え、半田粉の移動を促進させる作用を与える運動であれば、どのような形態であっても構わない。
【００３５】
この半田バンプ形成を、フリップチップ実装の技術に適用すると、図２（ａ）から（ｃ）に示すようなプロセスになる。
【００３６】
まず、図２（ａ）に示すように、複数の接続端子１１１が形成された回路基板１１０上に、不図示の金属粒子（例えば、半田粉）及び対流添加剤１１２を含有する樹脂１１３を供給する。なお、上記のものと同様に、対流添加剤１１２は、樹脂１１３が加熱されたときに沸騰して対流を発生させる添加剤である。
【００３７】
次に、図２（ｂ）に示すように、樹脂１１３の表面に、複数の電極端子１２１を有する半導体チップ１２０を当接させる。このとき、半導体チップ１２０の電極端子１２１は、回路基板１１０の接続端子１１１と対向するように配置される。そして、この状態で、樹脂１１３を加熱する。ここで、樹脂１１３の加熱温度は、金属粒子の融点、及び対流添加剤１１２の沸点よりも高い温度で行なわれる。
【００３８】
加熱により溶融した金属粒子は、樹脂１１３中で互いに結合し、図２（ｃ）に示すように、濡れ性の高い接続端子１１１と電極端子１２１との間に自己集合する。これにより、半導体チップ１２０の電極端子１２１と、回路基板１１０の接続端子１１１との間を電気的に接続する接続体１２２が形成される。その後、樹脂１１３を硬化させて、半導体チップ１２０を回路基板１１０に固定させる。
【００３９】
本願出願人が開発した当該技術の特徴は、樹脂１１３が加熱されたときに、樹脂１１３中に含有する対流添加剤１１２が沸騰し、沸騰した対流添加剤１１２が樹脂１１３中に対流を発生させることによって、樹脂１１３中に分散している金属粒子の移動を促進させることにある。これにより、金属粒子の結合が均一に進行して、接続体（半田バンプ）１２２を自己集合的に形成することができる。ここで、樹脂１１３は、金属粒子が自由に浮遊、移動できる“海”の役目をもつと考えられるが、金属粒子同士の結合過程は、極めて短時間に終了するため、いくら金属粒子が自由に移動できる“海”を設けても、局所的な結合しか進行しないので、当該“海”となる樹脂１１３と対流添加剤１１２による対流との組合せにより、半田バンプ１２２が自己集合的に形成する。なお、半田バンプ１２２は、自己集合的に形成されると同時に、半田バンプの性質として、自己整合的に形成される。
【００４０】
図３および図４は、電極端子１２１がチップ面の周縁に形成されたペリフェラル配置の半導体チップ１２０を透視して示している。図３に示した例では、適切に半田バンプ１２２が電極端子１２１上に形成されているが、図４に示した例では、半田だまり１３５が残ってしまっている。図２（ａ）から（ｃ）に示したフリップチップ実装技術では、適切な条件を規定すれば半田だまり１３５の発生を抑制することができるが、樹脂１１３に半田粉を多く含有させた場合には、余剰の半田粉が半田だまり１３５になりやすい。特に、図１（ａ）および（ｂ）に示すように、対流添加剤の蒸気１３１の効果により、外縁部に存在する余剰の半田粉は外へ排出されやすいが、中央部に存在するものは半田だまり１３５になる可能性がある。その傾向は、エリアアレイ配置の半導体チップよりも、ペリフェラル配置の半導体チップの方が強くなる。半田だまり１３５は、問題を起こさないこともあるが、近くに接続端子が存在すれば、接続短絡の問題が生じることもあり得る。
【００４１】
そこで、本願発明者は、この半田だまりの問題を解消すべく、当該自己集合的なフリップチップ技術の内容を鋭意検討した結果、その問題の解決策を見出し、本発明に至った。
【００４２】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００４３】
図５から図７を参照しながら、本発明の実施形態に係る実装体１００およびその製造方法について説明する。
【００４４】
図５は、本実施形態の実装体１００に用いる半導体チップ１０の電極形成面１０ａの平面構成を模式的に示している。図５に示した半導体チップ１０において、実装基板側に面するチップ表面（電極形成面）１０ａには複数の電極端子（電極パッド）１２が形成されている。そして、チップ表面１０ａには、さらに、電極端子１２に接続されていない電極パターン２０が形成されている。詳細は後述するが、この電極パターン２０に半田が集積され、それによって、半田だまり（図４中の「１３５」）による短絡を防止することができる。
【００４５】
ここで、「電極端子に接続されていない電極パターン」とは、典型的には、何も使用されていない捨てパッドになるが、電極端子と違う機能を持たせたもの、例えば、検査用の端子とか、グランドに接触させるための端子なども含まれる。これらの端子にも半田が集積され、それによって、半田だまりによる短絡を防止する作用効果が発揮されるからである。
【００４６】
この例では、電極端子１２は、半導体チップ１０のチップ表面１０ａの周縁領域に配置されており、一方、電極パターン２０は、中央領域２１に形成されている。電極パターン２０が形成される領域（２１）には電極端子１２は形成されていない。なお、図示した構成では、電極パターン２０と電極端子１２とは同じ形状または面積のパターンを用いて形成されている。同じパターンを用いることにより、設計および製造の利便性を向上させている。
【００４７】
また、電極パターン２０を配置すべき場所、あるいは配置すべき個数は、電極端子１２の配置状況（大きさ、ピッチ等）や、要求される歩留まり等によって異なるが、一般的な指針としては、電極パターン２０を含めた電極端子１２が、半導体チップ１０内で、できるだけ均一に分散されるように、所定の数の電極パターン２０を配置するのが好ましい。
【００４８】
また、図５に示した構成では、半導体チップ１０のチップ表面１０ａに電極パターン２０を形成したが、余剰の半田を集積する電極パターン２０は、実装基板側に設けることも可能である。図６は、電極パターン２０が形成された実装基板３０の平面構成を模式的に示している。
【００４９】
図６に示した実装基板３０には、半導体チップ１０の各電極端子１２に対応して接続端子３２が形成されている。この例では、実装基板３０におけるチップ載置部３５の周辺領域に接続端子３２が形成されている。一方、余剰の半田を集積する電極パターン２０は、チップ載置部３５の中央領域３１に形成されている。この中央領域３１には、接続端子３２は形成されていない。この例でも、電極パターン２０は、接続端子３２とは同じ形状で形成されている。
【００５０】
一般に、実装基板３０の方が、半導体チップ１０よりも、配線パターンの密度が低いので、電極パターン２０は、実装基板３０側に形成する方が、余裕を持って配置しやすい。また、半導体チップ１０に形成された配線パターン上に、絶縁膜を介して電極パターン２０が形成されていると、不要なノイズや寄生容量の発生源になるおそれもあることから、電極パターン２０は、実装基板３０側に形成することが好ましい。
【００５１】
図６に示したような、余剰の半田を集積する電極パターン２０が形成された実装基板３０を用いて、本実施形態の製造方法を実行した例を続いて説明する。
【００５２】
まず、図７（ａ）に示すように、余剰の半田を集積するための電極パターン２０と接続端子３２とが形成された実装基板３０を用意し、その実装基板３０の上に、樹脂中に半田粉と対流添加剤とが添加された半田樹脂ペースト１３を付与するとともに、半導体チップ１０を搭載する。半導体チップ１０のチップ表面１０ａには、電極端子１２が形成されている。対流添加剤は、当該樹脂が加熱されたときに沸騰するものであり、例えば、有機溶剤である。
【００５３】
次に、半田樹脂ペースト１３を加熱すると、図７（ｂ）に示すように、半田樹脂ペースト１３中の対流添加剤が沸騰して樹脂に対流４０が発生する。すると、図７（ｃ）に示すように、半田樹脂ペースト１３中の半田粉が自己集合して半田バンプ１７が形成され、その半田バンプ１７によって、半導体チップ１０の電極端子１２と実装基板３０の接続端子３２とが一括して電気的に接続される。
【００５４】
本実施形態では、接続端子３２とは別に、電極パターン２０が形成されているので、図７（ｂ）から（ｃ）に示した自己集合工程の際、余剰の半田粉は、電極パターン２０に集積され、半田集積物１９となる。したがって、余剰の半田粉による半田だまりの発生を防止することができる。このようにして、本実施形態の実装体１００が得られる。
【００５５】
図７（ａ）から（ｃ）に示した製造方法では、実装基板３０に電極パターン２０を形成したものを用いたが、図５に示した電極パターン２０を半導体チップ１０に形成したものを用いることもできる。また、電極パターン２０を、半導体チップ１０と実装基板３０の両方に形成してもよい。電極パターン２０は、１個でもよいし、図５または図６に示したように複数個でもよい。
【００５６】
本実施形態の構成では、実装基板３０の接続端子３２と、電極端子１２とは、自己集合的に形成された半田バンプ１７によって一括して電気的に接続されているが、この自己集合的に形成された半田バンプ（半田部材）１７は、予め作製しておいた半田バンプを電極端子１２上に配置したものではなく、上記所定のプロセスを経て、電極端子１２及び接続端子１４間に成長させて形成したものである。
【００５７】
半田バンプ（半田部材）１７を構成する金属（半田）は、低融点金属であり、例えば、Ｓｎ−Ａｇ系半田（Ｃｕ等を添加したものも含む）である。なお、Ｓｎ−Ａｇ系半田（Ｃｕ等を添加したものも含む）に限らず、１００〜３００℃の範囲に融点をもつ低融点金属であれば、利用することができ、例えば、他の半田粉として、Ｓｎ−Ｚｎ系、Ｓｎ−Ｂｉ系半田等のＰｂフリー半田、Ｐｂ−Ｓｎ共晶半田、あるいは、Ｃｕ−Ａｇ合金等の低融点金属などを用いることが可能である。また、半田バンプ１７の形状は、図１または図２に示したような真ん中が膨れた略球状や、あるいは逆に真ん中がくびれた鼓状になり得るが、図７においては、表記しやすいように、柱状で示している。実際の半田バンプ１７の形状は、各種条件によって決定される。
【００５８】
半田バンプ１７を構成するための半田（半田粉）は、半田樹脂ペースト１３に含まれているが、半田樹脂ペースト１３中の半田粉の量は、電極端子１２と接続端子３２とを一括して電気的に接続する半田バンプ１７を構成する半田の量よりも多い。これは、半田樹脂ペースト１３中の半田粉が全て半田バンプ１７になるわけでなく、対流添加剤の対流や蒸気（図１中の「１３１」）によって外部に排出されるからである。また、その排出の影響を考えて、余剰の半田粉を半田樹脂ペースト１３中に含有させておくのであるが、本実施形態の構成では、電極パターン２０が形成されているので、余剰の半田による半田だまりの問題を回避することができる。
【００５９】
図７に示した実装基板３０は、リジッド基板（典型的なプリント基板）であり、実装基板３０に形成された接続端子３２は、例えば銅からなり、配線回路の一部として構成されている。実装基板３０の製造工程からみれば、電極パターン２０は、接続端子３２と同じ材料から構成する方が好ましいが、半田を集積できるのであれば他の材料（例えば、金、銅、スズ系合金のような金属）を用いることも可能である。なお、実装基板３０として、フレキシブル基板を用いることも可能である。
【００６０】
本実施形態の半導体チップ１０は、例えば、ベアチップである。ベアチップ１０の厚さは、例えば、５０〜４００μｍである。実装体１００の高さを低くするには、半導体チップ１０として、例えば厚さ１００μｍ以下の薄型半導体チップを用いることが好ましい。半田だまりの発生抑制の効果を考えると、電極端子１２がチップ表面１０ａの周縁領域に配列（ペリフェラル配列）した半導体チップ１０を好適に用いることができるが、エリアアレイ配列の半導体チップ１０に本実施形態の技術を適用することも可能である。電極端子１２は、例えば、アルミから構成されている。半導体チップ１０側に電極パターン２０を形成する場合、電極端子１２と同じ材料のものを用いることができる。ただし、半田を集積できるのであれば、電極端子１２と違う材料（例えば、金、銅、スズ系合金のような金属）のものを用いることも可能である。
【００６１】
図７（ｃ）に示した樹脂１３は、フリップチップ実装におけるアンダーフィルの役割を果たす。この例では、樹脂１３として、エポキシ樹脂等の熱硬化性樹脂を用いている。本実施形態では、樹脂が加熱されたときに沸騰する対流添加剤（不図示）と半田粉（不図示）とを含有してなる半田樹脂ペースト１３を、実装基板３０上に塗布した後、半田樹脂ペースト１３を挟むように半導体チップ１０を実装基板３０の上に配置したが、半田樹脂ペースト１３は、アンダーフィルを充填するように、半導体チップ１０と実装基板３０との間に充填によって付与してもよい。また、図示したように、半田樹脂ペースト１３は、半導体チップ１０のチップ表面（電極形成面）１０ａ、および、実装基板３０の一部（接続端子３２を含む部位）を覆うように付与される。
【００６２】
本実施形態の半田樹脂ペースト１３は、上述したように、樹脂中に、半田粉と、当該樹脂が加熱されたときに沸騰する対流添加剤とが含有されている。言い換えると、半田樹脂ペースト１３は、樹脂と、樹脂中に分散された半田粉（不図示）と、当該樹脂が加熱されたときに沸騰する対流添加剤（不図示）とから構成されている。本実施形態では、樹脂として、熱硬化性樹脂（例えば、エポキシ樹脂）を用い、半田粉としてＰｂフリー半田粉を用いている。対流添加剤としては、溶剤（例えば、高沸点有機溶剤）を用いることができ、一例を挙げると、イソプロピルアルコール、酢酸ブチル、ブチルカルビトール、エチレングリコール等を用いることができる。対流添加剤の樹脂中での含有量に特に制限はないが、０．１〜２０重量％の割合で樹脂中に含有していることが好ましい。
【００６３】
また、上述したように、対流添加剤の「対流」とは、運動の形態としての対流を意味し、樹脂中を沸騰した対流添加剤が運動することによって、樹脂中に分散する金属粒子（半田粉）に運動エネルギーを与え、金属粒子の移動を促進させる作用を与える運動であれば、どのような形態であっても構わない。なお、対流添加剤は、それ自身が沸騰して対流を発生させるものの他、樹脂の加熱により気体（Ｈ２Ｏ、ＣＯ２、Ｎ２等の気体）を発生する対流添加剤を用いることもでき、そのような例としては、結晶水を含む化合物、加熱により分解する化合物、または発泡剤を挙げることができる。
【００６４】
図７（ｂ）から（ｃ）における半田バンプ１７の形成時間は、条件によっても異なるが、例えば、５秒〜３０秒程度（典型的には、約５秒）である。なお、半田バンプ１７の形成においては、半田樹脂ペースト１３を事前に加熱するプリヒート工程を導入することができる。
【００６５】
半田バンプ１７は、自己集合的に形成されるとともに、電極端子１２および接続端子１４に対して自己整合的に形成されている。したがって、電極端子１２および接続端子１４と、半田バンプ１７との間の位置ズレは実質的になく、電極端子１２および接続端子１４のパターンに自動的に対応して半田バンプ１７は形成される。
【００６６】
さらに、半田バンプ１７は、半田樹脂ペースト１３中の半田粉が自己集合して形成されているので、半田バンプ１７が形成された後、半田樹脂ペースト１３を構成していた樹脂中には導電粒子が実質的に含まれておらず、隣接する半田バンプ１７同士は、図７（ｃ）における樹脂１３により絶縁されている。また、対流添加剤は、加熱により気体となって外部に排出されて、半田樹脂ペースト１３からは取り除かれる。なお、半田バンプ１７が形成された後、半田樹脂ペースト１３を洗い流した後、他の樹脂（同種の樹脂でも構わない）を充填することも可能である。
【００６７】
半田樹脂ペースト１３を構成する樹脂（または他の樹脂）を硬化させると、図７（ｃ）に示した本実施形態の実装体１００を得ることができるが、当該他の樹脂を充填する場合には、半田樹脂ペースト１３を構成する樹脂として、熱硬化性樹脂以外の樹脂（熱可塑性樹脂、光硬化性樹脂など）を用いることもできる。
【００６８】
本実施形態の電極パターン２０は、ソルダーレジスト上に形成して用いることもできる。図８（ａ）では、実装基板３０の上にソルダーレジスト５０を形成し、そのソルダーレジスト５０上に電極パターン２０を形成している。図８（ａ）に示した構成に対して自己集合プロセスを実行すると、図８（ｂ）に示すような実装体１００が得られる。
【００６９】
また、図９（ａ）に示すように、ソルダーレジスト５０が形成された実装基板３０と、電極パターン２０が形成された半導体チップ１０とを用いてもよい。図９（ａ）に示した構成に対して自己集合プロセスを実行すると、図９（ｂ）に示すような実装体１００が得られる。
【００７０】
次に、図１０から図１３を参照しながら、本実施形態の改変例を説明する。
【００７１】
図１０は、実装基板３０の上に、円形の電極パターン２０を形成した例を示している。この電極パターン２０は、接続端子３２よりも大きな面積（例えば、３倍以上）を持っており、余剰半田の集積効果を確実なものとしている。
【００７２】
図１１は、実装基板３０の上に、連続した電極パターン２０を形成した例を示している。この例では、矩形の連続体（ここでは、「田」の字）の電極パターン２０を示している。このような電極パターン２０は、例えば、半導体チップ１０のＩＰコアの境界に対応した形状にすることも可能である。条件によっては、電極パターン２０上に集積された半田によって、シールド効果を持たせることも可能である。
【００７３】
図１２は、実装基板３０の上に、櫛形の電極パターン２０を形成した例を示している。本実施形態では、幾何学的に対称形な電極パターン２０を示したが、他の電極パターン２０の形状を採用してもよい。ただし、幾何学的に規則性がある方が、設計しやすく、効果も予測しやすい。
【００７４】
図１３は、片側電極ＩＣに適用するための実装基板３０の例を示している。図１３に示した実装基板３０では、チップ表面１０ａの片側一列に電極端子１２が形成された半導体チップ１０に対応した接続端子３２が形成されており、その接続端子３２の列と反対側に電極パターン２０が形成されている。電極パターン２０によって、余剰半田を堆積できるとともに、半導体チップ１０の高さずれを緩和することが可能となる。
【００７５】
図１０から図１３では、実装基板３０に各種電極パターン２０を形成した例を示したが、そのような電極パターン２０を半導体チップ１０のチップ表面１０ａに形成してもよい。
【００７６】
以上、本発明を好適な実施形態により説明してきたが、こうした記述は限定事項ではなく、勿論、種々の改変が可能である。
【００７７】
半導体チップ１０は、典型的には、メモリＩＣチップや、ロジックＩＣチップ、あるいは、システムＬＳＩチップであるが、その種類は特に問わない。上述した本発明の実施形態では、半導体チップ（半導体素子）１０がベアチップの場合について説明したが、ベアチップに限らず、例えば、チップ・サイズ・パッケージ（ＣＳＰ）のような半導体パッケージを半導体チップ１０として使用することも可能である。さらには、半導体チップ１０は、ベアチップ等の半導体素子がインターポーザ（中間基板）を介してモジュール化されたものでもあってもよい。そのモジュールは、複数の電極（実装用端子）を備えており、そのようなモジュールとしては、ＲＦモジュール、電源モジュール等が含まれ得る。なお、インターポーザを用いてモジュール化したものの他、実装用端子を複数備えた部品内蔵基板モジュール（例えば、ＳＩＭＰＡＣＴＴＭ）のようなものであってもよい。
【００７８】
また、本発明の実施形態に係る実装体１００は、実装面積が制限されるような薄型・小型の電子機器に搭載すると良い。また、携帯電話に限らず、ＰＤＡや、ノートパソコンに用いることが可能であり、また、他の用途（例えば、デジタルスチルカメラ、壁掛けタイプの薄型テレビ（ＦＰＤ；フラットパネルディスプレイ））に適用することも可能である。
【００７９】
なお、本発明の実施形態における実装体１００の製造方法において、半田樹脂ペースト１３として、樹脂が加熱されたときに沸騰する対流添加剤を含有するものを用いたが、当該対流添加剤を含有しない半田樹脂ペースト１３を用いても、電極パターン２０を形成することによって、半田だまりによる短絡を防止するという効果は発揮される。
【産業上の利用可能性】
【００８０】
本発明によれば、生産性や信頼性に優れた実装体（フリップチップ実装体）およびその製造方法を提供することができる。
【図面の簡単な説明】
【００８１】
【図１】図１（ａ）から（ｃ）は、特願２００４−２５７２０６号に開示された製造工程を説明するための工程断面図である。
【図２】図２（ａ）から（ｃ）は、特願２００４−２６７９１９号に開示された製造工程を説明するための工程断面図である。
【図３】図３は、ペリフェラル配置の半導体チップを透視して示した平面図である。
【図４】図４は、ペリフェラル配置の半導体チップを透視して示した平面図である。
【図５】図５は、本発明の実施形態に係る実装体に用いる半導体チップの電極形成面を模式的に示す平面図である。
【図６】図６は、本発明の実施形態に係る実装体に用いる実装基板を模式的に示す平面図である。
【図７】図７（ａ）から（ｃ）は、本発明の実施形態に係る実装体の製造方法を説明するための工程断面図である。
【図８】図８（ａ）から（ｂ）は、本発明の実施形態に係る実装体の製造方法を説明するための工程断面図である。
【図９】図９（ａ）から（ｂ）は、本発明の実施形態に係る実装体の製造方法を説明するための工程断面図である。
【図１０】図１０は、本発明の実施形態に係る実装体に用いる実装基板を模式的に示す平面図である。
【図１１】図１１は、本発明の実施形態に係る実装体に用いる実装基板を模式的に示す平面図である。
【図１２】図１２は、本発明の実施形態に係る実装体に用いる実装基板を模式的に示す平面図である。
【図１３】図１３は、本発明の実施形態に係る実装体に用いる実装基板を模式的に示す平面図である。
【符号の説明】
【００８２】
１０    半導体チップ
１０ａ    チップ表面（電極形成面）
１２    電極端子
１３    半田樹脂ペースト
１４    接続端子
１７    半田バンプ
１９    半田集積物
２０    電極パターン
２１    中央領域
３０    実装基板
３１    中央領域
３２    接続端子
３５    チップ載置部
４０    対流
５０    ソルダーレジスト
１００    実装体
１１０    回路基板
１１１    接続端子（電極）
１１２    対流添加剤
１１３    樹脂
１１４    平板
１２０    半導体チップ
１２１    電極端子
１２２    半田バンプ
１２２    接続体
１３０    対流
１３１    蒸気
１３２    成長する半田球
【図１】
0004401411.tif 000002
【図２】
0004401411.tif 000003
【図３】
0004401411.tif 000004
【図４】
0004401411.tif 000005
【図５】
0004401411.tif 000006
【図６】
0004401411.tif 000007
【図７】
0004401411.tif 000008
【図８】
0004401411.tif 000009
【図９】
0004401411.tif 000010
【図１０】
0004401411.tif 000011
【図１１】
0004401411.tif 000012
【図１２】
0004401411.tif 000013
【図１３】
0004401411.tif 000014